(57)【特許請求の範囲】
【請求項１】
制御弁式鉛蓄電池を電槽化成によって製造する方法であって、該電槽化成における初回の充電を、充電終了直前のセル当たりの電圧が２．６Ｖ／セル以下、充電電気量を電池の定格容量に対して１５０〜２５０％として充電することを特徴とする制御弁式鉛蓄電池の製造方法。
【請求項２】
前記初回充電後、放電終止電圧を０．５〜１．６Ｖ／セルの範囲に設定して放電することを特徴とする請求項１記載の制御弁式鉛蓄電池の製造方法。
【発明の詳細な説明】
【０００１】
【発明の属する技術分野】
本発明は、液量制限式の制御弁式鉛蓄電池の製造方法に関するものである。
【０００２】
【従来の技術】
制御弁式鉛蓄電池は、実質的に遊離の電解液を含まないため横倒しに設置することが可能である。このように敷設の自由度が大きい利点があり、種々の用途に広く用いられている。また、生産能率が高いという利点から、近年制御弁式鉛蓄電池の製造において電槽化成方式が広く採用されている。
【０００３】
従来、制御弁式鉛蓄電池に限らず鉛蓄電池の電槽化成においては、初回の充電を、充電のレートを１０〜５時間率｛０．１〜０．２ＩｔＡ｝とし、１セル当たりの充電電圧が２．７Ｖ／セルを超えた後も充電を継続して実施する。
【０００４】
鉛蓄電池を化成するに際して、初回の充電時には、正極板からの酸素ガス（以下Ｏ2と記述する。）発生量が多い。特に充電電圧がセル当たり２．６Ｖ／セルを超えるとＯ2の発生量が急増する。制御弁式鉛蓄電池の場合、充電時に正極板から発生するＯ2を負極板上で還元し元の水分子に戻すことによって、電解液量が減少したり電解液中の硫酸濃度が上昇するのを防止している。
【０００５】
しかし、負極板のＯ2の還元能力は、化成が進むと同時に向上するのであって、初回の充電時においてはその能力が低い。前記従来の化成の場合、初回の充電においてセル当たりの電圧が２．６Ｖを超えてしまう。このため、充電時に正極板で発生するＯ2は、負極板上で還元しきれず電池外に逸散してしまい、電解液の減少量が大となる。制御弁式鉛蓄電池は、電池内にフリーの電解液が存在しないよう、電解液量を極限にまで絞っている。このような電池においては、水分の消費による電解液量の低下が即電池の電気的特性の低下につながる。それ以外に、電解液のＨ2ＳＯ4の濃度が上昇するために極板に含まれるＰｂとＨ2ＳＯ4とが反応してＰｂＳＯ4が生成し易い状況が生じる。このことによって、化成の効率が低下すると同時に正極板および負極板中のＰｂＳＯ4の生成量が増大する。
【０００６】
制御弁式鉛蓄電池の場合、化成工程の初回の充電で極板中に生成したＰｂＳＯ4はその後の充電においても消失し難い。正極板中のＰｂＳＯ4の生成は、電池に対して充電不足と類似の影響をもたらす。すなわち、ＰｂＳＯ4が生成した分、活物質であるＰｂＯ2の量が低下する。また、ＰｂＳＯ4は、電池の充放電を妨げ、活物質の利用率を低下させるので、前記Ｐｂ量の減少以上に電池の容量が低下する欠点があった。鉛蓄電池の容量低下の他、サイクル寿命や浮動充電寿命の低下を招く虞がある。
【０００７】
また、鉛蓄電池における深放電は、極板中のＰｂＳＯ4を電解液中に溶出させる効果がある。また、初回の放電における放電電気量が少ない場合、２回目以降の充電における充電受け入れ性が悪く、効率の良い化成が実施できない虞がある。２回目以降の充電における充電受け入れ性を良くするためには、初回放電の放電電気量を少なくとも電池の定格容量（以下単に定格容量と記述する）の５％以上にすることが望ましい。
【０００８】
前記、本発明の係る鉛蓄電池の化成のように初回の充電を、充電電圧が２．６Ｖ／セルを超えない条件で行った場合、従来の通例の如く放電終止電圧を１．８〜２．０Ｖ／セルに設定すると初回の放電において定格容量の１０％以上の放電電気量を確保するのが困難であった。
【０００９】
従来の制御弁式鉛蓄電池は、電解液量を絞らずに十分な量の電解液を備える鉛蓄電池に比べ、充放電サイクルを繰り返し行った時や浮動充電を行った時に充電不足になる傾向があり、そのため、電池の持っている本来の容量を発揮できなかったり、特性の劣化が速いために耐用期間が十分でない欠点があった。
【００１０】
以上記述した事情から放電性能に優れ、かつ、耐用期間の永い制御弁式鉛蓄電池が求められていた。また、該制御弁式鉛蓄電池を簡便に製造する方法が求められていた。
【００１１】
【発明が解決しようとする課題】
本発明は、前記従来の制御弁式鉛蓄電池の欠点に鑑みなされたものであって、電気的特性に優れ、且つ、耐用期間の長い制御弁式鉛蓄電池を簡便に製造する方法を提供するものである。
【００１３】
【課題を解決するための手段】
本発明は、電槽化成によって化成を行う制御弁式鉛蓄電池の製造方法であって、電槽化成の初回の充電において、充電終了直前の電圧が２．６Ｖ／セルを超えず、かつ電池の定格容量に対して１５０〜２５０％の電気量を充電する。また、該初回の充電に引き続き実施する放電において、放電の終止電圧を０．５〜１．６Ｖ／セルとすることによって前記本発明に係る制御弁式鉛蓄電池を製造する。
【００１４】
【発明の実施の形態】
本発明は、液量を制限した制御弁式鉛蓄電池であって、完全充電した状態において正極板の活物質中に含まれるＰｂＳＯ4の比率が３重量％以下である制御弁式鉛蓄電池である。ここでいう完全充電とは、温度常温においてレート０．１〜０．３ＩｔＡで定レートで充電し、充電電気量が該充電に先立つ放電電気量の１１０％以上、通常１１０〜１２０％に達するまで充電することをいう。
【００１５】
また本発明においては、完全充電した状態において正極板の活物質中に含まれるＰｂＯ2の比率が９５重量％以上とすることが望ましい。このことによって電池の放電容量を高める以外に充放電サイクル寿命や浮動充電寿命の優れた制御弁式鉛蓄電池とすることができる。
【００１６】
１例を示すと、図１は、電圧が１２ボルト（Ｖ）、定格容量が５アンペアアワー（Ａｈ）モノブロック型の制御弁式鉛蓄電池を、化成の最終工程で完全充電した後の正極板中に含まれるＰｂＳＯ4の比率が１．５重量％の本発明に係る実施例電池とＰｂＳＯ4の比率が８重量％の比較例電池の充放電サイクル性能を比較したグラフである。
【００１７】
前記充放電サイクル試験は、化成終了後の電池を対象として温度２５℃において行った。１および２サイクル目の場合放電は、レート０．２５ＩｔＡで放電終止電圧１０．２Ｖとして実施した。充電は、レート０．１ＩｔＡで１２時間充電した。３サイクル目以降においては放電は、レート０．２５ＩｔＡで２時間放電し、レート０．１ＩｔＡで１２時間充電した。該充放電サイクルを繰り返し実施した。なお、５１サイクル目、１０１サイクル目、１５１サイクル目…というふうに５０サイクルに１回電池容量評価のため１および２サイクル目と同様レート０．２５ＩｔＡで放電終止電圧１０．２Ｖとして実施した。充電は、レート０．１ＩｔＡで１２時間充電した。５０サイクル毎に実施する放電における放電持続時間が２時間を切った時点をもって供試電池のサイクル寿命とした。
【００１８】
本発明に係る制御弁式鉛蓄電池と比較例の制御弁式鉛蓄電池は、極板群の構成において同じであるが、図１に示した如く、本発明に係る実施例電池の方が比較例電池に比べて放電容量が大きい。更に、サイクルの経過に伴う容量の低下が小さい点で優れている。
【００１９】
図２は、化成終了後の前記実施例電池および比較例電池を、温度６０℃において充電電圧を２．２７５Ｖ／セル（端子電圧：１３．６５Ｖ）として浮動充電（フローテイング）した時の充電電流の推移を示したグラフである。図２に示した如く、実施例電池のフロート電流は、比較例電池のフロート電流に比べて小さい。フロート電流は主として、電解液の水分子の電気分解に起因するものであり、図２に示す結果は、実施例電池においては水分子の分解が抑制され、電池が初期に近い状態のまま維持されていることを示唆している。
【００２０】
前記供試電池を原則１ヶ月に１度浮動充電を停止して温度２５℃、レート３ＩｔＡ、放電終止電圧１．４Ｖ／セル（端子電圧：８．４Ｖ）として、放電試験に供した。図３は、該放電試験で得られた容量をプロットしたグラフである。図３に示すように、本発明に係る実施例電池は、浮動充電における容量低下が小さい。
【００２１】
前記本発明に係る制御弁式鉛蓄電池は、後記の本発明に係る電槽化成工程を含む製造方法を適用することによって製造することができる。
【００２２】
本発明に係る制御弁式鉛蓄電池の製造方法は、電槽化成によって液量制限式の制御弁式鉛蓄電池を製造する方法であって、化成工程の初回の充電を、充電終了直前の電圧が２．６Ｖ／セル以下において実施する。かつ、初回充電の充電電気量を電池の定格容量に対して１５０〜２５０％の範囲に設定する。このことによって、化成を実効あるものとすると同時に充電時に正極板での酸素の発生を抑制すると同時に電気分解による電解液量の減少を抑制し、前記本発明に係る制御弁式鉛蓄電池を製造することができる。
【００２３】
本発明においては、前記初回充電のレートは特に限定されるものではない。従来一般的に採用されている０．１〜０．３ＩｔＡでの充電が適用できる。さらに、充電の高速化を図るために０．５〜１ＩｔＡでの充電も適用できる。ただし、３〜５ＩｔＡを超える高率で充電を行おうとすると充電電圧が上昇し、２．６Ｖ以下で定格容量の１５０〜２５０％充電することが難しくなる虞がある。従って、初回の充電は、１ＩｔＡ以下のレートで行うことが望ましい。
【００２４】
本発明においては、前記初回の充電に引き続いて放電電圧が０．５〜１．６Ｖの範囲に入るまで放電をする。本発明に係る化成のように初回の充電電気量を制限した場合、初回放電の放電終止電圧を従来方式のように１．９〜２．０Ｖに設定すると初回の放電電気量は電池の定格容量に対して多くても３〜５％という低い値になってしまう。本発明では、初回放電の放電終止電圧を前記のように低い値に設定することによって、定格容量に比して１０％以上、さらには１５％以上の放電電気量を確保する。前記のように該深放電の実施は、放電の過程で正極板に残存するＰｂＳＯ4の溶出を促し放電時の反応抵抗を低減する効果がある。放電時の反応抵抗を低減することによって、放電をスムースに進行させ、該１回目の放電に続いて実施する２回目の充電における充電受け入れを向上させることができる。放電電圧が０．５Ｖを下回るまで放電を実施すると、極板表面へのデンドライト状物質の析出により内部短絡が発生する虞があるので避けることが望ましい。
【００２５】
本発明においては、前記初回放電のレートは特に限定されるものではない。初回の放電レートとしては０．２〜１ＩｔＡが適用でき、中でも従来一般的に採用されているレート０．２〜０．５ＩｔＡが好ましい。初回の放電において放電レートが１ＩｔＡを超えると放電深度が浅くなる虞があり好ましくない。
【００２６】
また、化成の効率を高めるために化成を温度４０±１０℃で行うことが望ましい。化成の温度が３０℃未満では、化成が不十分となり電池の自己放電を大きくする虞がある。また、化成実施の温度が５０℃を超えると極板に添加したリグニンが溶出したり、負極板中のＰｂＳＯ4やＰｂ2Ｏ3の生成量が増大したりする欠点がある。本発明において高率充電を適用した場合、充電中に電池内の発熱を伴う。従って、化成に際しては、電池を水浴に浸漬することによって電池温度の制御を容易にすることが望ましい。
【００２７】
本発明に係る制御弁式鉛蓄電池の製造方法における電槽化成方法においては、従来と同じく充放電を３〜５回繰り返し実施する。２回目以降の充電および放電は従来と同じ条件が適用できる。例えば、充電はレート１．５〜５時間率｛０．６７〜０．２ＩｔＡ｝、終止電圧を２．８〜２．９Ｖ／セルに設定して充電し、放電はレート０．５〜０．２ＩｔＡ、終止電圧を１．８〜２．０Ｖ／セルとして放電する。化成の最終工程でレート０．１〜０．３ＩｔＡで、充電電圧が２．８〜２．９Ｖ／セルに達した後も更に２〜５時間充電を継続することによって完全充電する。
【００２８】
以下実施例に基づいて本発明の詳細な説明を行う。
（実施例）
図４は、本発明に係る制御弁式鉛蓄電池１に電槽化成用の保液タンク２を装着した様子を模式的に示した図である。電池１は、定格容量が５Ａｈの制御弁式鉛蓄電池であって、６セルを直列接続した構成のモノブロック型の電池である。各セルは、所定量の活物質を充填した正極板が３枚と、所定量の活物質を充填した負極板が４枚、および正極板と負極板の間に介在させたセパレータおよびリテーナで構成した極板群を備える。
【００２９】
図４において、電池１に設けた各セルの注液口３と保液タンク２の連結用管４を嵌号させて両者を連結する。該保液タンクを経由して電解液である比重１．２５の希硫酸５０ｍｌを各セルに注液した後、保液タンク２の上面に設けた注液口５に圧力調整弁６を装着して外気を遮断したのち電池１の正極端子７と負極端子８に化成用直流電源を接続して電槽化成を実施した。このように、化成中に外気の侵入を遮断することによって、負極板のＰｂが酸化されＰｂＳＯ4が生成するのを防ぐことが望ましい。
【００３０】
（実施例１）
（電槽化成の実施）
前記電池を電槽化成に供した。化成に際しては電池を４０±３℃の水浴内に設置した。化成は、全で該条件にて実施した。電流２．５Ａ｛２時間率すなわち０．５ＩｔＡ｝の定電流で初回の充電を行った。図５に本実施例の化成工程の充電および放電曲線を示す。初回の充電を４．０時間でうち切った（定格容量の２００％充電）。充電開始直後の充電電圧は３．３３Ｖ／セル（端子電圧：２０Ｖ）に達したが、充電開始後１０分足らずの間に２．６Ｖ／セル（端子電圧：１５．６Ｖ）以下に低下した。図５に示す如く、充電を続行するに伴い充電電圧が徐々に上昇する。本実施例における初回充電の終了直前の電圧はセル当たり２．２３Ｖ／セル（端子電圧：１３．４Ｖ）であった。引き続き、電流２．７Ａ｛１．８５時間率すなわち０．５４ＩｔＡ｝の定電流で初回の放電を行った。セル当たりの電圧０．５〜１．６Ｖの範囲に入った時点で放電をうち切った。放電終了時の実測電圧は０．７３Ｖ／セル（端子電圧：４．４Ｖ）であった。初回の放電における放電電気量対電池の定格容量の比は約２４％であった。
【００３１】
初回と同一のレートで２回目の充電を実施した。該充電を４．７３時間で充電をうち切った（定格容量の２３７％充電）。充電終了直前の充電電圧は２．７７Ｖ／セル（端子電圧：１６．６Ｖ）であった。該充電後初回と同じレートで放電終止電圧を１．８Ｖとして放電を実施した。２回目の放電電気量の定格容量に対する比率は、約５０％であった。
【００３２】
初回と同一のレートで３回目の充電を行った。該充電を４．０時間でうち切った（定格容量の２００％充電）。充電中の最高の電圧は２．８７Ｖ／セル（端子電圧：１７．２Ｖ）、充電終了直前の電圧は２．８Ｖ／セル（端子電圧：１６．８Ｖ）であった。該充電後初回と同じレートで放電終止電圧を２．０Ｖとして放電を実施した。該放電の放電電気量は、定格容量の約３７％であった。
【００３３】
初回と同一のレートで４回目の充電を行った。充電を５時間でうち切った（定格容量の２０３％充電）。充電電圧が２．８Ｖを超えた後の充電継続時間は４．０５時間で放電終了直前の充電電圧は２．８５Ｖ／セル（端子電圧：１７．１Ｖ）であった。該充電によって電池を完全充電し、化成を終了した。化成の全所要時は、約２０時間であった。
【００３４】
（化成終了後の正極板に含まれるＰｂＳＯ4およびＰｂＯ2比率の定量）
化成終了後の完全充電状態にある電池を解体し、正極板に含まれるＰｂＳＯ4およびＰｂＯ2比率の定法による定量分析に供した。即ち、ＰｂＳＯ4の定量は、試料中のＰｂＳＯ4を酢酸アンモニウム水溶液に溶解させた後、ＥＤＴＡを用いたキレート滴定によった。また、ＰｂＯ2については、粉砕した試料を酢酸ナトリウムを溶解した酢酸溶液に添加した後ヨードメトリによって定量した。実施例１の正極板の活物質に含まれるＰｂＳＯ4およびＰｂＯ2の比率は、それぞれ１．５重量％、９７．５重量％であった。
【００３５】
（充放電サイクル試験）
化成終了後の実施例電池および比較例電池を前記の条件において充放電試験に供した。すなわち、試験温度を２５℃とし、１および２サイクル目の場合放電は、レート０．２５ＩｔＡで放電終止電圧１．７Ｖ／セル（端子電圧：１０．２Ｖ）として実施した。充電は、レート０．１ＩｔＡで１２時間充電した。３サイクル目以降においては放電は、レート０．２５ＩｔＡで２時間放電し、レート０．１ＩｔＡで１２時間充電した。該充放電サイクルを繰り返し実施した。なお、５１サイクル目、１０１サイクル目、１５１サイクル目…というふうに５０サイクルに１回電池容量評価のため１および２サイクル目と同様レート０．２５ＩｔＡで放電終止電圧１０．２Ｖとして実施した。充電は、レート０．１ＩｔＡで１２時間充電した。５０サイクル毎に実施する放電における放電持続時間が２時間を切った時点をもって供試電池のサイクル寿命とした。
【００３６】
（浮動充電試験）
化成終了後の電池を前記同様温度６０℃において浮動充電試験に供した。すなわち、浮動充電の印可電圧を２．２７５Ｖ／セル（端子電圧：１３．６５Ｖ）とした。浮動充電中の充電電流を計測し記録した。また、浮動充電試験を開始後１ヶ月毎に、温度２５℃においてレート３ＩｔＡ、終止電圧を１．４Ｖ／セル（端子電圧：８．４Ｖ）として放電した。放電持続時間が５分間を切った時点をもって浮動充電寿命とした。
【００３７】
（実施例２）
次の条件で化成を実施した。電流１．０Ａ｛５時間率すなわち０．２ＩｔＡ｝の定電流で初回の充電を行った。充電を１０時間で打ち切った（充電電気量は定格容量の２００％である）。それ以外は、２回目以降４回目まで実施例１と同じ条件で充電を行った。
（実施例３）
次の条件で化成を実施した。電流５．０Ａ｛１時間率すなわち１ＩｔＡ｝の定電流で初回の充電を行った。充電を２．０時間で打ち切った（充電電気量は定格容量の２００％である）。それ以外は、２回目以降４回目まで実施例１と同じ条件で充電を行った。
【００３８】
（実施例４）
初回の充電を５．０時間で打ち切った（初回の充電電気量は定格容量の２５０％である）。それ以外は、４回目の充電まで実施例１と同じ条件で化成を行った。
（実施例５）
初回の充電を３．０時間で打ち切った（初回の充電電気量は定格容量の１５０％である）。それ以外は、４回目サイクル目まで実施例１と同じ条件で化成を行った。
【００３９】
（比較例１）
実施例１において、初回の充電を６．０時間で打ち切った（充電電気量は定格容量の３００％である）。それ以外は、４回目の充電まで実施例１と同じ条件で化成を行った。
（比較例２）
実施例１において、初回の充電を２．４時間で打ち切った（充電電気量は定格容量の１２０％である）。それ以外は、４回目の充電まで実施例１と同じ条件で化成を行った。
【００４０】
（実施例６）
実施例１において初回の放電を、終止電圧１．８Ｖ／セル（端子電圧：１０．８Ｖ）とした。それ以外は、実施例１と同じ条件で化成を行った。
（実施例７）
実施例１と同じ条件で化成を行った。ただし、初回の放電における終止電圧の実測値は０．５Ｖ／セル（端子電圧：３．０Ｖ）であった。
（実施例８）
実施例１において初回の放電を、終止電圧１．６Ｖ／セル（端子電圧：９．６Ｖ）とした。それ以外は、実施例１と同じ条件で化成を行った。
【００４１】
（実施例９）
実施例１において初回の放電を、レート０．２ＩｔＡで行った。それ以外は、実施例１と同じ条件で化成を行った。
【００４２】
（比較例３）
従来一般的に行われていた方法で電槽化成を実施した。具体的には、化成の温度を４０℃とした。また、化成の充電および放電のレートを０．２ＩｔＡとした。また、放電の終止電圧を１．９５Ｖ／セル（端子電圧：１１．７Ｖ）とした。本比較例の化成工程における充放電曲線を図５に示す。初回の充電を２０時間実施した。図５に示すように、該充電の２０時間目における電池の電圧は、２．７１Ｖ／セル（端子電圧：１６．２Ｖ）であった。初回の放電時間は２．２時間であった。２回目充電を６．０時間実施し、６．０時間目の充電電圧は、２．８４Ｖ／セル（端子電圧：１７．０Ｖ）であった。２回目の放電時間は２．６時間であった。３回目の充電時間は１１．２時間で１１．２時間目の充電電圧は、２．８８Ｖ／セル（端子電圧：１７．３Ｖ）あった。３回目の放電時間は２．９時間であった。４回目の充電を１４時間実施した。該充電において充電電圧が２．８Ｖに達した後の充電継続時間は１０時間で充電の１４時間目における電圧は、２．９１Ｖ／セル（端子電圧：１７．５Ｖ）あった。
【００４３】
図５に示した如く、化成に要した時間は５８．９時間であった。前記の如く、本発明の実施例１に係る電槽化成に要する時間は２０時間であり、従来一般的に行われていた比較例３に係る電槽化成の所要時間と比較すると約１／３に短縮することができる。
【００４４】
表１に実施例電池および比較例電池の電槽化成工程における初回の充電および放電の条件｛充電レート、充電電気量、充電終了直前のセル電圧（表では充電電圧と表記した）、放電レート、放電終止電圧、放電電気量｝と化成後の完全充電した電池の正極板の分析結果を示す。
【００４５】
【表１】
0004178442.tif 000002
【００４６】
表１に示す如く、本発明に係る実施例電池の正極に含まれるＰｂＳＯ4の比率は３重量％以下であるのに対して、比較例電池の場合は、６、８および９重量％と高い値である。比較例電池１および比較例電池３の場合は、前記の理由によってＰｂＳＯ4の比率が高くなったと推定される。また、比較例電池２の場合は、初回充電の充電電気量が小さ過ぎて実効のある化成ができていないものと考えられる。前記のように化成工程において一旦生成したＰｂＳＯ4は、その後充放電を繰り返し行ってもなかなか減少しない。正極に含まれるＰｂＳＯ4の多少が後記電池の充放電サイクル寿命や浮動充電寿命に大きく影響する。また、実施例電池の場合、正極に含まれるＰｂＯ2の比率が９５重量％以上と高い値を示し、化成が良好に進んでいることを示している。実施例電池の中では実施例６のＰｂＳＯ4の比率が若干高く、ＰｂＯ2の比率が若干低い。これは、初回放電における放電終止電圧を１．８と高く設定したために、他の実施例電池と比較して放電電気量が小さくなった影響が出ているものと思われる。
【００４７】
実施例電池および比較例電池を前記に示した温度２５℃における充放電サイクル試験および温度６０℃における浮動充電試験に供した。表２に実施例電池および比較例電池のサイクル寿命と浮動充電寿命を示す。
【００４８】
【表２】
0004178442.tif 000003
【００４９】
表２に示したように、化成後の完全充電状態における正極板のＰｂＳＯ4の含有比率を３重量％以下とした実施例電池のサイクル寿命および浮動充電寿命は、比較例電池に比べて高い値を示している。これは、主として実施例電池の方が電解液の水分子の分解が抑制され極板の性能劣化が小さくなったことによると考えられる。
【００５０】
以上記述した如く、本発明に係る制御弁式鉛蓄電池は、初期放電容量、充放電サイクル特性、浮動充電特性ともに優れており、容量、耐用期間の長さにおいて優れた特性が得られることを示している。
【００５１】
本発明に係る電槽化成方法によれば、化成終了後の完全充電を行った状態において正極板に含まれるＰｂＳＯ4の比率を３重量％以下とすることができ、従来の電槽化成による電池のＰｂＳＯ4の比率６重量％以上に比べて大幅に削減することができる。また、初回の放電終止電圧を１．６Ｖ以下の低い値に設定することによって、初回の充電電気量を制限した場合においても化成の実効を上げることができる。
【００５２】
また、本発明に係る電槽化成方法は、初回の充電電気量を充電時間によって規定するのみで実施できるので、従来の化成装置をほぼそのまま適用することができる。さらに、初回充電の充電電気量を小さくしていることと高率充電を適用することが可能なので、短時間で化成を終えることができる。
【発明の効果】
【００５４】
本発明の請求項１に係る製造方法は、従来方法に比べて、化成に要する時間の大幅な短縮を可能にするものである。
【００５５】
本発明の請求項２に係る製造方法は、従来方法に比べて、正極板中のＰｂＳＯ4の比率を一層低減することを可能にするものである。
【００５６】
【図面の簡単な説明】
【図１】本発明実施例電池および比較例電池の充放電サイクル特性を示すグラフである。
【図２】本発明実施例電池および比較例電池の浮動充電における充電電流を示すグラフである。
【図３】本発明実施例電池および比較例電池の浮動充電の経過時間と放電容量の関係を示すグラフである。
【図４】本発明に係る制御弁式鉛蓄電池に電槽化成用の保液タンクを装着した様子を模式的に示す一部切欠断面図である。
【図５】制御弁式鉛蓄電池の本発明に係る電槽化成および比較例の電槽化成における充放電曲線を示すグラフである。
【符号の説明】
１  制御弁式鉛蓄電池
【図１】
0004178442.tif 000004
【図２】
0004178442.tif 000005
【図３】
0004178442.tif 000006
【図４】
0004178442.tif 000007
【図５】
0004178442.tif 000008